(57)【要約】【課題】本発明は、金属の直接蒸着により平滑な金属蒸着膜を形成することができ、高温での揮発成分が少なく、離型性に優れ、高温での耐熱性に優れたポリエステル樹脂組成物およびこれを用いた成形品を提供する。【解決手段】本発明の一実施形態によるポリエステル樹脂組成物は、（Ａ）ポリブチレンテレフタレート１００重量部、前記ポリブチレンテレフタレート（Ａ）１００重量部に対して（Ｂ）タルク０．０１〜１重量部、および（Ｃ）エチレンアクリル酸系共重合体０．０１〜１重量部を含み、前記ポリエステル樹脂組成物中に含まれるポリエステルの総重量に対して前記ポリブチレンテレフタレート（Ａ）以外のポリエステルが１０重量％未満である。【選択図】なし【特許請求の範囲】
【請求項１】
（Ａ）ポリブチレンテレフタレート１００重量部、
前記ポリブチレンテレフタレート（Ａ）１００重量部に対して
（Ｂ）タルク０．０１〜１重量部、および
（Ｃ）エチレンアクリル酸系共重合体０．０１〜１重量部、
を含むポリエステル樹脂組成物であって、
前記ポリエステル樹脂組成物中に含まれるポリエステルの総重量に対して前記ポリブチレンテレフタレート（Ａ）以外のポリエステルが１０重量％未満である、ポリエステル樹脂組成物。
【請求項２】
前記ポリブチレンテレフタレート（Ａ）の３０℃の温度における粘度は、０．６〜１．５ｄｌ／ｇである、請求項１に記載のポリエステル樹脂組成物。
【請求項３】
前記タルク（Ｂ）の平均粒径は、０．１〜１０μｍである、請求項１または２に記載のポリエステル樹脂組成物。
【請求項４】
請求項１〜３のいずれか一項に記載のポリエステル樹脂組成物を用いた成形品。
【請求項５】
前記成形品は、車両用ヘッドランプベゼル、またはリフレクターである、請求項４に記載の成形品。
【請求項６】
前記成形品を２５０℃／３時間の条件でフォギング試験した時のヘイズ変化は、０．１〜４．０％であり、
表面粗度（Ｒａ）は、１〜２０ｎｍであり、
熱変形温度（ＨＤＴ）は、１８０〜１９０℃である、請求項４または５に記載の成形品。
【発明の詳細な説明】
【技術分野】
【０００１】
本発明はポリエステル樹脂組成物およびこれを含む成形品に関する。
【背景技術】
【０００２】
従来の自動車用ヘッドランプ（ｈｅａｄ  ｌａｍｐ）ベゼル（ｂｅｚｅｌ）、リフレクター（ｒｅｆｌｅｃｔｏｒ）、照明器具などのような金属蒸着反射体は、光反射面の表面平滑性を高めるために樹脂成形品にプライマー（ｐｒｉｍｅｒ）を塗布後、金属を蒸着して製造されていた。しかし、従来の方法は、プライマーに有機溶剤が含まれているため、環境に有害であり、揮発および塗膜形成に時間が多くかかるため、費用と生産性の面で問題が多かった。
【０００３】
このような問題のため、最近はプライマーの塗布なしに樹脂成形品の表面に直接金属蒸着する直接蒸着方式が増加している。直接蒸着が可能になるためには、樹脂成形品の高い表面平滑性が要求され、特に自動車用ヘッドランプベゼルや照明器具などに適用するためには、高温下においてガス発生および熱分解物質のマイグレーション（ｍｉｇｒａｔｉｏｎ）発生を最小限とすることが要求される。
【０００４】
ポリブチレンテレフタレート（ｐｏｌｙｂｕｔｈｙｌｅｎｅ  ｔｅｒｅｐｈｔｈａｌａｔｅ、ＰＢＴ）樹脂は、結晶化速度が速いため、射出成形性には非常に優れているが、金型での離型性が不十分であり、金型表面での離型不良現象が目立つ。金型に粘着した樹脂の適切な離型性を確保するためには、適切な滑剤の使用が必要である。しかし、一般にこのような滑剤は、樹脂が高温環境下に置かれた時、ガスの発生および熱分解物質のマイグレーションの発生の主な原因になる。したがって、このような影響を最少化させるためには、適切な滑剤の選択が重要である。
【０００５】
一例として、特許文献１には、ポリブチレンテレフタレートとポリエチレンテレフタレートとのブレンド（ｂｌｅｎｄ）組成物に無機充填剤およびモンタンワックスが添加された熱可塑性ポリエステル樹脂組成物が開示されている。
【先行技術文献】
【特許文献】
【０００６】
【特許文献１】韓国公開特許第２００２−００６２４０３号公報
【発明の概要】
【発明が解決しようとする課題】
【０００７】
しかし、特許文献１に記載の前記組成物は、表面平滑度などには優れているが、モンタンワックスの特性により高温で長期間の放置時、ガスおよび熱分解物質が多量発生する問題がある。
【０００８】
そこで本発明の一実施形態は、金属の直接蒸着により平滑な金属蒸着膜を形成することができ、高温での揮発成分が少なく、離型性に優れ、高温での耐熱性に優れたポリエステル樹脂組成物を提供するためのものである。
【０００９】
本発明の他の一実施形態は、前記ポリエステル樹脂組成物から製造された成形品を提供するためのものである。
【課題を解決するための手段】
【００１０】
本発明の一実施形態では、（Ａ）ポリブチレンテレフタレート１００重量部、前記ポリブチレンテレフタレート（Ａ）１００重量部に対して（Ｂ）タルク０．０１〜１重量部、および（Ｃ）エチレンアクリル酸系共重合体０．０１〜１重量部を含むポリエステル樹脂組成物であって、前記ポリエステル樹脂組成物中に含まれるポリエステルの総重量に対して前記ポリブチレンテレフタレート（Ａ）以外のポリエステルが１０重量％未満である、ポリエステル樹脂組成物、を提供する。
【００１１】
前記ポリブチレンテレフタレート（Ａ）の３０℃の温度における粘度は、０．６〜１．５ｄｌ／ｇでありうる。
【００１２】
前記タルク（Ｂ）の平均粒径は、０．１〜１０μｍでありうる。
【００１３】
本発明の他の一実施形態では、前記ポリエステル樹脂組成物を用いた成形品を提供する。
【００１４】
前記成形品は、車両用ヘッドランプベゼル、またはリフレクターでありうる。
【００１５】
前記成形品は、２５０℃／３時間の条件でフォギング試験した時のヘイズ変化は、０．１〜４．０％であり、表面粗度（Ｒａ）は、１〜２０ｎｍであり、熱変形温度（ＨＤＴ）は、１８０〜１９０℃でありうる。
【発明の効果】
【００１６】
本発明の一実施形態に係るポリエステル樹脂組成物およびこれを用いた成形品は、その表面に金属の直接蒸着により平滑な金属蒸着膜を形成することができ、高温での揮発成分が少なく、離型性に優れ、高温での耐熱性に優れている。
【発明を実施するための形態】
【００１７】
以下、本発明の実施形態を詳しく説明する。ただし、これは例示として提示されるものであり、本発明はこれによって制限されず、特許請求の範囲のみにより定義される。
【００１８】
本明細書で「アルキル基」とは、別途の定義がない限り、いかなるアルケン基やアルキン基を含んでいない「飽和アルキル基」；または少なくとも一つのアルケン基またはアルキン基を含んでいる「不飽和アルキル基」を全て含むものを意味する。前記「アルケン基」は、少なくとも二つの炭素原子が少なくとも一つの炭素−炭素二重結合をなしている置換基を意味し、「アルキン基」は、少なくとも二つの炭素原子が少なくとも一つの炭素−炭素三重結合をなしている置換基を意味する。前記アルキル基は、分枝状、直鎖状または環状でありうる。
【００１９】
前記アルキル基は、Ｃ１〜Ｃ２０のアルキル基であり、具体的にＣ１〜Ｃ６である低級アルキル基、Ｃ７〜Ｃ１０である中級アルキル基、Ｃ１１〜Ｃ２０である高級アルキル基でありうる。
【００２０】
本明細書で特別な言及がない限り、（メタ）アクリレートは、アクリレートまたはメタクリレートを意味する。また、（メタ）アクリル酸アルキルエステルは、アクリル酸アルキルエステルまたはメタクリル酸アルキルエステルを意味し、（メタ）アクリル酸エステルは、アクリル酸エステルまたはメタクリル酸エステルを意味する。
【００２１】
本明細書で別途の定義がない限り、「共重合」とは、ブロック共重合、ランダム共重合、グラフト共重合または交互共重合を意味し、「共重合体」とは、ブロック共重合体、ランダム共重合体、グラフト共重合体または交互共重合体を意味することができる。
【００２２】
本発明の一実施形態では、（Ａ）ポリブチレンテレフタレート１００重量部、前記ポリブチレンテレフタレート（Ａ）１００重量部に対して（Ｂ）タルク０．０１〜１重量部、および（Ｃ）エチレンアクリル酸共重合体０．０１〜１重量部、を含むポリエステル樹脂組成物であって、前記ポリエステル樹脂組成物中に含まれるポリエステルの総重量に対して前記ポリブチレンテレフタレート（Ａ）以外のポリエステルが１０重量％未満である、ポリエステル樹脂組成物を提供する。
【００２３】
以下、前記ポリエステル樹脂組成物に含まれる各成分について具体的に説明する。
【００２４】
（Ａ）ポリブチレンテレフタレート
前記ポリブチレンテレフタレート（ｐｏｌｙｂｕｔｙｌｅｎｅ  ｔｅｒｅｐｈｔｈａｌａｔｅ、ＰＢＴ）は、ブチレンテレフタレートユニットを主たる構成ユニットとするポリエステル樹脂を意味し、ブチレンテレフタレートユニットのみから構成されるポリブチレンテレフタレートホモポリマーおよびブチレンテレフタレートユニットと他の構成ユニットとを含むポリブチレンテレフタレート共重合体の両方を意味する。具体的には前記ポリブチレンテレフタレートは、ポリブチレンテレフタレートの全ポリエステルの構成ユニットを１００モル％として、ブチレンテレフタレートユニットを６０〜１００モル％、好ましくは８０〜１００モル％、より好ましくは９０〜１００モル％含む。
【００２５】
上記ポリブチレンテレフタレート共重合体としては、樹脂の衝撃強度および表面改質のために、前記ポリブチレンテレフタレートをポリテトラメチレングリコール（ＰＴＭＧ）、ポリエチレングリコール（ＰＥＧ）、ポリプロピレングリコール（ＰＰＧ）、脂肪族ポリエステル、脂肪族ポリアミドなどのような衝撃向上成分と共重合させた共重合体があげられる。すなわちポリブチレンテレフタレート共重合体は、ブチレンテレフタレートユニットと、ポリテトラメチレングリコール（ＰＴＭＧ）、ポリエチレングリコール（ＰＥＧ）、ポリプロピレングリコール（ＰＰＧ）、脂肪族ポリエステル、および／または脂肪族ポリアミド由来の構成ユニットとから構成されうる。
【００２６】
前記ポリブチレンテレフタレートのホモポリマーは、１，４−ブタンジオール又はそのエステル形成性誘導体と、テレフタル酸またはそのエステル形成性誘導体（Ｃ１〜Ｃ６のアルキルエステル（例えばジメチルテレフタレート）や酸ハロゲン化物等）とを直接エステル化反応させたり、またはエステル交換反応させたりして縮重合したポリブチレンテレフタレート重合体が用いられ得る。
【００２７】
また、ポリブチレンテレフタレート共重合体は、１，４−ブタンジオール又はそのエステル形成性誘導体を含むグリコール（ジオール）成分と、テレフタル酸又はそのエステル形成性誘導体（Ｃ１〜Ｃ６のアルキルエステルや酸ハロゲン化物等）を含むジカルボン酸成分とを縮重合させる方法や、ポリブチレンテレフタレート重合体とポリテトラメチレングリコール（ＰＴＭＧ）、ポリエチレングリコール（ＰＥＧ）、ポリプロピレングリコール（ＰＰＧ）、脂肪族ポリエステル、または脂肪族ポリアミドとの溶融状態でのエステル交換反応を通じて製造されうる。このような変性ポリブチレンテレフタレートを構成するブチレンテレフタレートユニット以外の他の構成ユニットは単独で又は２種以上を組み合わせて使用できる。
【００２８】
また、前記ポリブチレンテレフタレート（Ａ）の３０℃の温度における粘度は、０．６〜１．５ｄｌ／ｇであることが好ましい。なお、本明細書において「粘度」とはＡＳＴＭ  Ｄ２８５７−９５により測定した固有粘度[η]を意味し、 前記ポリブチレンテレフタレートは、ＡＳＴＭ  Ｄ２８５７−９５により測定した固有粘度[η]が０．６〜１．５ｄｌ／ｇであることが好ましく、より好ましくは、具体的に０．６〜１．４ｄｌ／ｇ、０．６〜１．３ｄｌ／ｇ、０．６〜１．２ｄｌ／ｇ、０．６〜１．１ｄｌ／ｇ、０．7〜１．5ｄｌ／ｇ、０．8〜１．5ｄｌ／ｇでありうる。ポリブチレンテレフタレートの固有粘度が前記範囲を有する場合、これを含むポリエステル樹脂組成物およびこれを用いた成形品は、より優れた耐熱度を確保することができる。
【００２９】
なお、分子量の異なる複数のポリブチレンテレフタレートホモポリマーおよび／または複数種類のポリブチレンテレフタレート共重合体を組み合わせて用いる場合のポリブチレンテレフタレートの粘度は、各ポリブチレンテレフタレートの粘度ηと重量分率ｃ（重量％）との積の和から算出される粘度の平均値を用いることとする。たとえば、粘度０．８３ｄｌ／ｇのポリブチレンテレフタレートホモポリマー６０重量部と粘度１．１０ｄｌ／ｇのポリブチレンテレフタレートホモポリマー４０重量部との混合物の場合には、その平均粘度は、０．８３×０．６＋１．１０×０．４＝０．９３８ｄｌ／ｇとなる。
【００３０】
前記ポリエステル樹脂組成物は、ポリブチレンテレフタレート１００重量部を含むことによって、ポリブチレンテレフタレート以外の他のポリエステル樹脂、例えばポリエチレンテレフタレートを使用する場合に比べて耐熱度に優れ、平滑度、ヘイズ（ｈａｚｅ）などの外観特性に優れている。また、ポリブチレンテレフタレートに他のポリエステル樹脂を混合して使用する場合に比べても耐熱度および外観特性により優れている。
【００３１】
なお、前記ポリエステル樹脂組成物は、ポリブチレンテレフタレート以外の他のポリエステルを含みうる。ただし、前記ポリエステル樹脂組成物中に含まれるポリエステルの総重量（１００重量％）に対して前記ポリブチレンテレフタレート（Ａ）以外のポリエステルが１０重量％未満である。ポリブチレンテレフタレート（Ａ）以外のポリエステルの含有量がポリエステル樹脂組成物中のポリエステル全重量（１００重量％）に対して１０重量％以上である場合には、耐熱性が著しく悪化する。耐熱性および外観特性を向上させる面で、前記ポリブチレンテレフタレート（Ａ）以外のポリエステルの含有量は好ましくは０〜５重量％であり、より好ましくは０〜３重量％であり、特に好ましくは０重量％、すなわち、他のポリエステルを含有しない。
【００３２】
（Ｂ）タルク
前記タルク（ｔａｌｃ）は、無機充填剤の一種であって、マグネシウムシリケート水和物である滑石を意味する。前記タルクの化学式は、Ｍｇ３（ＯＨ）２Ｓｉ４Ｏ１０であり、屈折率は、１．５３〜１．５６であり、形態は、鱗状、葉片状、または板状でありうる。前記タルクは、ケイ酸および酸化マグネシウムと共に少量の（好ましくは０．０１〜２．５重量％）酸化アルミニウム、酸化カルシウム、および／または酸化鉄などを含むことができる。前記タルクは、商業的に販売される製品を使用することができる。
【００３３】
前記タルクは、硬度が低く、耐熱性および化学的安定性に優れているため、これを含む前記ポリエステル樹脂組成物は、カオリン（ｋａｏｌｉｎ）、クレイ（ｃｌａｙ）などの他の無機充填剤を使用する場合に比べて優れた耐熱性および外観特性を確保することができる。
【００３４】
前記タルクの平均粒径（直径）は、具体的には０．１〜１０μｍ、好ましくは０．１〜９μｍ、より好ましくは０．１〜８μｍ、さらに好ましくは０．１〜７μｍ、一層好ましくは０．１〜６μｍ、より一層好ましくは０．１〜５μｍ、特に好ましくは０．１〜４μｍ、最も好ましくは０．１〜３μｍでありうる。前記範囲を満足する場合、これを含むポリエステル樹脂組成物およびこれを用いた成形品は、優れた耐熱性および外観特性を示すことができる。本明細書において、平均粒径とは、レーザー回折・散乱法によって求めた粒度分布における体積基準の積算分布曲線の中央値（積算値５０％）（メジアン径）での粒子径を意味する。
【００３５】
前記ポリエステル樹脂組成物は、前記ポリブチレンテレフタレート（Ａ）１００重量部に対して前記タルクを０．０１〜１重量部含むことができる。
【００３６】
前記含量範囲を満足する場合、これを含むポリエステル樹脂組成物およびこれを用いた成形品は、平滑な金属蒸着膜を形成することができ、高温での揮発成分が少なく、優れた離型性と耐熱性を確保することができる。
【００３７】
特に前記タルクの含量が１重量部を超える場合、表面粗度（粗さ）が増加して金属を直接蒸着した時、平滑な金属蒸着膜を形成することが困難であり、そのために、表面を滑らかにする別途の工程を備えなければならない。反面、前記ポリエステル樹脂組成物は、タルクを０．０１〜１重量部含むことによって、低い表面粗度を確保して平滑な金属蒸着膜を実現することができ、優れた離型性および耐熱度を示すことができる。
【００３８】
前記タルクの含量は、好ましくは０．０１〜０．９重量部、より好ましくは０．０１〜０．８重量部、さらに好ましくは０．０１〜０．７重量部、一層好ましくは０．０１〜０．６重量部、特に好ましくは０．０１〜０．５重量部含むことができる。また、他の一実施形態においては、前記タルクは、０．１〜１重量部が好ましく、０．１〜０．９重量部がより好ましく、０．１〜０．８重量部がさらに好ましく、０．１〜０．７重量部が一層好ましく、０．１〜０．６重量部がより一層好ましく、特に好ましくは０．１〜０．５重量部含むことができる。
【００３９】
（Ｃ）エチレンアクリル酸系共重合体
前記エチレンアクリル酸系共重合体は、エチレンアクリル酸共重合体およびエチレンアクリル酸エステル共重合体の両方を意味する。
【００４０】
具体的に前記エチレンアクリル酸系共重合体は、エチレンアクリル酸共重合体、エチレンメタクリル酸共重合体、エチレンアクリル酸エステル共重合体、エチレンメタクリル酸エステル共重合体、またはこれらの組み合わせでありうる。
【００４１】
このような共重合体を構成するアクリル酸エステル単量体としては、メチルアクリレート、エチルアクリレート、プロピルアクリレート、ブチルアクリレート、ペンチルアクリレート、ヘキシルアクリレート、オクチルアクリレート、２−エチルヘキシルアクリレート、シクロヘキシルアクリレート、ドデシルアクリレート、オクタデシルアクリレート、フェニルアクリレート、ベンジルアクリレートなどのアクリル酸エステル単量体がある。
【００４２】
また、メタクリル酸エステル単量体としては、メチルメタクリレート、エチルメタクリレート、プロピルメタクリレート、ブチルメタクリレート、ペンチルメタクリレート、ヘキシルメタクリレート、オクチルメタクリレート、２−エチルヘキシルメタクリレート、シクロヘキシルメタクリレート、ドデシルメタクリレート、オクタデシルメタクリレート、フェニルメタクリレート、ベンジルメタクリレートなどがある。
【００４３】
前記エチレンアクリル酸系共重合体の製造方法は特に制限されず、従来公知の方法が用いられる。たとえば、前記エチレンアクリル酸系共重合体は上記エチレンとアクリル酸、メタクリル酸、アクリル酸エステル単量体、およびメタクリル酸アクリル酸エステル単量体から選択される少なくとも一種の単量体とを通常の方法でラジカル重合させることにより製造すればよい。また、市販のエチレンアクリル酸系共重合体を使用しても良い。
【００４４】
前記エチレンアクリル酸系共重合体は、前記ポリエステル樹脂組成物で滑剤の役割を果たすことができる。前記エチレンアクリル酸系共重合体は、滑剤として樹脂に適切な離型性を付与すると同時に、高温で低い揮発性を有するため、樹脂を高温で放置した時、ガスおよび熱分解物質の発生を抑制する役割を果たす。
【００４５】
前記ポリエステル樹脂組成物は、前記ポリブチレンテレフタレート（Ａ）１００重量部に対して前記エチレンアクリル酸系共重合体を０．０１〜１重量部含むことができる。
【００４６】
前記含量範囲を満足する場合、これを含むポリエステル樹脂組成物およびこれを用いた成形品は、優れた離型性を確保することができ、優れた外観特性および耐熱性を実現することができる。
【００４７】
特に前記エチレンアクリル酸系共重合体の含量が１重量部を超える場合、これを含むポリエステル樹脂組成物およびこれを用いた成形品の耐熱性が低下したり、高温で発生する揮発物質が増加し得る。反面、前記ポリエステル樹脂組成物は、前記エチレンアクリル酸系共重合体を０．０１〜１重量部含むことによって、高温で発生する揮発物質を低減し、優れた離型性および耐熱性を同時に実現することができる。
【００４８】
前記エチレンアクリル酸系共重合体の含量は、好ましくは０．０１〜０．９重量部、より好ましくは０．０１〜０．８重量部、さらに好ましくは０．０１〜０．７重量部、一層好ましくは０．０１〜０．６重量部、特に好ましくは０．０１〜０．５重量部である。また、他の一実施形態において、前記エチレンアクリル酸系共重合体は、好ましくは０．１〜１重量部、より好ましくは０．１〜０．９重量部、さらに好ましくは０．１〜０．８重量部、一層好ましくは０．１〜０．７重量部、より一層好ましくは０．１〜０．６重量部、特に好ましくは０．１〜０．５重量部含むことができる。
【００４９】
（Ｄ）その他添加剤
前記ポリエステル樹脂組成物は、物性間の均衡を保つために、または最終用途の必要に応じて、１種以上のその他添加剤をさらに含むことができる。具体的に、前記その他添加剤としては、難燃剤、界面活性剤、核剤、カップリング剤、充填剤、可塑剤、衝撃補強剤、滑剤、抗菌剤、離型剤、酸化防止剤、無機物添加剤、着色剤、静電気防止剤、顔料、染料、防炎剤、熱安定剤、紫外線吸収剤、紫外線遮断剤、接着剤などが用いられ、これらは単独または２種以上を組み合わせて用いられ得る。
【００５０】
前記その他添加剤は、前記樹脂組成物の物性を阻害しない範囲内で適切に含まれ、その他添加剤が含まれる場合には、具体的には前記ポリブチレンテレフタレート１００重量部に対して４０重量部以下含まれ、より具体的には０．１〜３０重量部、より好ましくは０．１〜１０重量部、さらに好ましくは０．１〜５重量部含まれ得る。
【００５１】
前述したポリエステル樹脂組成物は、樹脂組成物を製造する公知の方法で製造することができる。例えば、一実施形態に係る構成成分とその他添加剤を同時に混合した後、押出機内で溶融押出してペレット形態で製造することができる。
【００５２】
本発明の他の一実施形態では、前記ポリエステル樹脂組成物を用いた成形品を提供する。
【００５３】
前記成形品は、樹脂組成物を用いて射出成形、ブロー成形、押出成形、熱成形などの多様な工程により製造され得る。
【００５４】
前記成形品は、耐衝撃性など機械的物性および耐熱性に優れているだけでなく、向上した耐候性を確保することができるため、屋外で使用される各種電気電子部品、自動車部品などに有利に用いられ得る。具体的に、前記成形品は、車両用ヘッドランプベゼル、または、リフレクターなどに用いられ得るが、これに制限されるのではない。
【００５５】
前記成形品は、平滑度が高く、離型性と耐熱性に優れている。
【００５６】
また、前記成形品は、高温条件で揮発物質の発生が少ない。具体的に前記成形品に対してフォギング（ｆｏｇｇｉｎｇ）試験を施した時、加熱時に発生する揮発物質が少ない。例えば、前記成形品を透明密閉容器内で２５０℃で３時間加熱してフォギング試験を行った時、透明密閉容器のヘイズ変化（フォギング試験前後でのヘイズ変化）は、好ましくは０．１〜４．０％でありうる。好ましくは０．１〜３．０％、好ましくは１．０〜４．０％、好ましくは１．０〜３．０％でありうる。なお、本明細書において、ヘイズは、濁度または曇り度を意味し、下記計算式１により計算され得る。また、前記フォギング試験した時のヘイズ変化（％）は{（フォギング試験後のヘイズ値）−（フォギング試験前のヘイズ値）}／（フォギング試験前のヘイズ値）×１００から算出される。
【００５７】
【数１】
2014237822.tif 000002
【００５８】
一方、前記成形品の表面粗度（Ｒａ）は、１〜２０ｎｍでありうる。本明細書において表面粗度（Ｒａ）は、表面の粗度（ｒｏｕｇｈｎｅｓｓ）を意味し、算術平均粗度（Ｒａ）で表示した。前記算術平均粗度（Ｒａ）は、測定区間の中心線で上側と下側の全体面積の合計を求め、その値を測定区間の長さで割った値を意味する。
【００５９】
前記成形品の熱変形温度（ｈｅａｔ  ｄｉｓｔｏｒｔｉｏｎ  ｔｅｍｐｅｒａｔｕｒｅ、ＨＤＴ）は、１８０〜１９０℃でありうる。これは前記ポリエステル樹脂組成物を用いた成形品の耐熱性が優れていることを意味する。なお、本明細書において、熱変形温度（ＨＤＴ）はＡＳＴＭ  Ｄ６４８−０７に準拠して測定するものとする。
【実施例】
【００６０】
以下、本発明を実施例および比較例を通じてより詳細に説明するが、下記実施例および比較例は、説明を目的とするものであり、本発明を制限しようとするものではない。
【００６１】
[実施例１、２および比較例１〜７]
下記表１に示したそれぞれの成分を下記量（重量部）で混合して押出および加工してペレット形態のポリエステル樹脂組成物を製造した。押出は、スクリュー軸長（Ｌ）に対するスクリュー軸直径（Ｄ）の比（Ｌ／Ｄ）＝２９、スクリュー軸直径（Ｄ）＝４５ｍｍである二軸押出機を使用し、バレル温度は２４０℃に設定した。
【００６２】
製造されたペレットを１００℃で２時間乾燥後、６ｏｚ．の射出成形機を使用してシリンダー温度２４０℃、金型温度６０℃に設定して９ｃｍ×５ｃｍ×０．２ｃｍの大きさの試片およびＡＳＴＭ  Ｄ６４８に順じた耐熱度（ＨＤＴ）測定用試片を製造した。
【００６３】
【表１】
2014237822.tif 000003
【００６４】
前記表１で使用された各構成についての説明は次の通りである。なお、表１の数値は各構成成分の含有量（重量部）を示す。
【００６５】
（Ａ）ポリエステル
（Ａ−１）３０℃での粘度が０．８３±０．０１５ｄｌ／ｇであるポリブチレンテレフタレート（ＰＢＴ、ＳＨＩＮＫＯＮＧ社製）を使用した。
（Ａ−２）３０℃での粘度が１．１０±０．０２ｄｌ／ｇであるポリブチレンテレフタレート（ＰＢＴ、ＳＨＩＮＫＯＮＧ社製）を使用した。
（Ａ−３）３０℃での粘度が０．７８±０．０２ｄｌ／ｇであるポリエチレンテレフタレートグリコール（ＰＥＴＧ、ＳＫケミカル社製）を使用した。
（Ａ−４）３０℃での粘度が０．７７±０．０２ｄｌ／ｇであるポリエチレンテレフタレート（ＰＥＴ、ＳＫケミカル社製）を使用した。
【００６６】
なお、上記ポリエステルの粘度はＡＳＴＭ  Ｄ２８５７−９５に準拠して測定した。
【００６７】
（Ｂ）無機充填剤
（Ｂ−１）平均粒径（直径）が１．０μｍであるタルク（ＨＡＹＡＳＨＩKASEI社製）を使用した。
（Ｂ−２）平均粒径（直径）が１．０μｍであるカオリン（ＡＵＳＴＲＡＬＩＡＮ  ＣＨＩＮＡＣＬＡＹＳ社製）を使用した。
【００６８】
（Ｃ）滑剤
（Ｃ−１）エチレンアクリル酸共重合体（ＡＬＬＩＥＤ  ＣＯＲＰ社製、ＡＣ−５４０Ａ）を使用した。
（Ｃ−２）脂肪酸エステルネオペンチルポリオール（Ｎ．Ｏ．Ｆ社製、ＵＮＩＳＴＥＲ  Ｈ−４７６を使用した。
（Ｃ−３）ペルフルオロポリエチレン（ＤＵＰＯＮＴ社製、ＦＬＵＯＲＯＧＵＡＲＤ  ＰＣＡ）を使用した。
【００６９】
[評価例]
前記製造されたペレット形態の樹脂またはこれを用いた射出成形品試験片に対して下記の物性を評価してその結果を下記表２に示した。
【００７０】
（１）フォギング試験（Ｆｏｇｇｉｎｇ  Ｔｅｓｔ）
前記製造されたペレットを透明密閉容器に入れて２５０℃で３時間加熱し、前記透明密閉容器での加熱前後のヘイズ変化を測定した。なお、ヘイズは上記計算式１により計算し、フォギング試験した時のヘイズ変化（％）は（フォギング試験後のヘイズ値）／（フォギング試験前のヘイズ値）×１００から算出した。ヘイズ変化が低いほど揮発物質が少ないことを示す。
【００７１】
（２）耐熱度評価
前記製造された射出成形品試験片に対してＡＳＴＭ  Ｄ６４８−０７により熱変形温度（ＨＤＴ）を測定した（０．４５ＭＰａ荷重）。
【００７２】
（３）表面粗度（Ｒａ）評価
前記製造された９ｃｍ×５ｃｍ×０．２ｃｍの大きさの射出成形品試験片に対して表面測定器を用いて表面粗度（Ｒａ）を測定した。表面粗度（Ｒａ）は、Ｖｅｅｃｏ社製のＷＹＫＯ  ＮＴ１１００  ｏｐｔｉｃａｌ  ｐｒｏｆｉｌｅｒを用いて測定した。表面粗度（Ｒａ）が低いほど成形品の表面平滑度に優れていることを示す。
【００７３】
（４）離型性評価
カップ形状の金型を用いて前記製造されたペレットでカップ形状の成形品を射出成形する場合、取り出し（イジェクト）時に離型ピンにかかる力（Ｎ）をセンサーを用いて測定した。発生する力が低いほど離型性に優れていることを示す。
【００７４】
【表２】
2014237822.tif 000004
【００７５】
前記表２に示されているように、ポリエステルとしてＰＥＴまたはＰＥＴＧをポリエステル全重量の１０重量％用いた比較例１および２の場合、熱変形温度（ＨＤＴ）が減少する問題、つまり、耐熱度が低下する問題がある。
【００７６】
比較例３は、無機充填剤としてタルクの代わりにカオリンを用いた場合であり、熱変形温度（ＨＤＴ）が顕著に低いことが分かる。
【００７７】
比較例４は、タルクを過量添加した場合であり、熱変形温度（ＨＤＴ）の増加効果が微々であり、表面粗度（Ｒａ）が増加したことを確認することができる。
【００７８】
比較例５および６は、それぞれ脂肪酸系滑剤、フッ素化ポリオレフィン系滑剤を用いた場合であり、比較例７は、エチレンアクリル酸系共重合体を過量使用した場合であり、フォギング試験時にヘイズ変化が高いという問題、つまり、高温で揮発成分が過量発生する問題がある。
【００７９】
反面、実施例１および２の場合、比較例１〜７に比べてフォギング試験時にヘイズ変化が小さいことから、高温で発生する揮発成分が少なく、かつ、表面粗度（Ｒａ）が低いことから、表面平滑度に優れていることが分かる。また、耐熱度および離型性にも優れていることを確認することができる。
【００８０】
以上で、本発明の好適な実施形態について説明したが、本発明はこれに限定されるのではなく、特許請求の範囲と発明の詳細な説明の範囲内で多様に変形して実施することができ、これも本発明の範囲に属する。